(57)【要約】  本発明は、カルバメート基含有アクリルポリオール樹脂と、ハイパーブランチ構造のカルバメート基含有ポリエステルポリオール樹脂と、硬化剤と、硬化触媒とを含むことで、耐酸性および耐スクラッチ性に優れ、優れたスクラッチ復元性能を確保することができ、特に、一液型塗料として適用して塗膜を硬化させる場合にも、優れた弾性、柔軟性および耐スクラッチ性を確保することができる高耐スクラッチ性の一液型塗料組成物に関する。【特許請求の範囲】
【請求項１】
樹脂と、硬化剤と、硬化触媒と、有機溶剤とを含む高耐スクラッチ性の一液型塗料組成物であって、
前記樹脂は、塗料組成物１００重量％を基準にして、
カルバメート基含有アクリルポリオール樹脂３０〜７０重量％と、
ハイパーブランチ構造のカルバメート基含有ポリエステルポリオール樹脂５〜２５重量％とを含む、高耐スクラッチ性の一液型塗料組成物。
【請求項２】
前記樹脂は、塗料組成物１００重量％を基準にして、
カルバメート基含有アクリルポリオール樹脂３０〜６０重量％と、
ハイパーブランチ構造のカルバメート基含有ポリエステルポリオール樹脂１０〜２５重量％とを含み、
水酸基含有長鎖アクリルポリオール樹脂５〜２５重量％をさらに含む、請求項１に記載の高耐スクラッチ性の一液型塗料組成物。
【請求項３】
カルバメート基含有アクリルポリオール樹脂は、固形分含有量が５０〜８０重量％であり、カルバメート基当量が固形分重量基準で４００〜７００である、請求項１に記載の高耐スクラッチ性の一液型塗料組成物。
【請求項４】
ハイパーブランチ構造のカルバメート基含有ポリエステルポリオール樹脂は、固形分含有量が５０〜８０重量％であり、カルバメート基当量が固形分重量基準で５００〜８００である、請求項１に記載の高耐スクラッチ性の一液型塗料組成物。
【請求項５】
固形分含有量が５０〜７０重量％であり、粘度がフォードカップ＃４を基準に２０〜４０秒である、請求項１に記載の高耐スクラッチ性の一液型塗料組成物。
【請求項６】
カルバメート基含有アクリルポリオール樹脂は、重量平均分子量が３，０００〜１０，０００であり、ガラス転移温度が−３０〜３０℃であり、水酸基価が固形分重量基準で３０〜７０ｍｇＫＯＨである、請求項１に記載の高耐スクラッチ性の一液型塗料組成物。
【請求項７】
ハイパーブランチ構造のカルバメート基含有ポリエステルポリオール樹脂は、重量平均分子量が５，０００〜２０，０００であり、水酸基価が固形分重量基準で３０〜７０ｍｇＫＯＨである、請求項１に記載の高耐スクラッチ性の一液型塗料組成物。
【請求項８】
前記水酸基含有長鎖アクリルポリオール樹脂は、固形分含有量が５０〜８０重量％であり、水酸基価が固形分重量基準で８０〜１７０ｍｇＫＯＨである、請求項２に記載の高耐スクラッチ性の一液型塗料組成物。
【請求項９】
水酸基含有長鎖アクリルポリオール樹脂は、重量平均分子量が１０，０００〜３０，０００であり、ガラス転移温度が−５０〜０℃である、請求項２に記載の高耐スクラッチ性の一液型塗料組成物。
【請求項１０】
水酸基含有長鎖アクリルポリオール樹脂は、酸基を含有するアクリルモノマーまたは酸基を含有するメタクリルモノマー、非官能性アクリルモノマーおよび水酸基を含有する長鎖アクリルモノマーを使用して重合され、水酸基を含有する長鎖アクリルモノマーは、以下の構造を有する、請求項２に記載の高耐スクラッチ性の一液型塗料組成物。
【化１】
2019505632.tif 000007
ここで、Ｒ１はＨまたはＣＨ３であり、Ｒ２は炭素数２個以上のアルキルまたはシクロアルキルであり、ｎは１以上の整数である。
【発明の詳細な説明】
【技術分野】
【０００１】
本発明は、高耐スクラッチ性の一液型塗料組成物に関する。
【背景技術】
【０００２】
自動車コーティング産業分野において、上塗り塗膜（Ｔｏｐ  ｃｏａｔ）は、ベースコートとクリアコートまたはモノコートからなり得る。基材に色を与えるベースコートを適用した後、透明なクリアコートを適用する色調および透明コーティングシステムは、通常使用される自動車塗装の仕上げ工程として、自動車に求められる多様且つ厳しい条件に耐えられるほどの性能を要する。
【０００３】
従来の一液型熱硬化性コーティング組成物として使用されてきたヒドロキシル官能基を含む樹脂とアミノプラストの硬化コーティングシステムの場合、優れたコーティング性質を提供するものの、硬化メカニズムにより形成されるエーテル結合が不良な耐酸性を有することが広く知られており、かかる問題を解決するための方法の一つとして、カルバメート官能基を有する硬化構造を主成分とするコーティング組成物が当業界において公知になってきた。カルバメート硬化構造を導入した熱硬化性コーティング組成物から得られる効果としては、高度の透明性、高いＤＯＩ（像鮮明性）、耐久性、硬度の向上に伴い柔軟性を確保する特性だけでなく、向上した耐スクラッチ性などがある。
【０００４】
米国特許出願第１９９４‐２４１９２５号には、カルバメートアクリル樹脂／メラミンまたはカルバメートメラミン／オキシゾリジンブロックＤＤＢＳＡ（ｄｏｄｅｃｙｌｂｅｎｚｙｌ  ｓｕｌｆｏｎｉｃ  ａｃｉｄ）触媒から構成された塗料組成物が開示されており、前記塗料組成物は、一液型塗料組成物として適用することができ、硬度が強い一方、柔軟性があり、耐薬品性に優れたことを特徴とする。
【０００５】
また、米国特許出願第１９９９‐３７８３１９号には、カルバメート官能基を有するポリマーの製造方法として、ヒドロキシ官能基を有するポリマーまたはオリゴマーと低分子量アルキルカルバメートとを反応させてカルバメートポリマーを製造するという内容のカルバメートアクリルとカルバメートポリエステルの製造方法が開示されている。
【０００６】
また、米国特許公開公報第２００３‐０００９０５２号には、カルバメート変性アクリル樹脂、カルバメート変性ポリエステル、メラミン、硬化剤からなる塗料組成物が記載されており、特に、カルバメートポリエステルが、特許の重要な構成成分として、ラクトンとヒドロキシ基を先に反応させた後、カルバメートとさらに反応させる形態で製造され、レオロジーコントロール剤（ｒｈｅｏｌｏｇｙ  ｃｏｎｔｒｏｌ  ａｇｅｎｔ、ＲＣＡ）、すなわち、垂れ（Ｓａｇｇｉｎｇ）上昇効果を目的とするものである。
【０００７】
また、米国特許公開公報第２００８‐０１２４５３２号には、ガラス転移温度４０℃以上のハードセグメント（Ｈａｒｄ  ｓｅｇｍｅｎｔ）の役割をするポリマーまたはオリゴマーと、ソフトセグメント（Ｓｏｆｔ  ｓｅｇｍｅｎｔ）の役割をするポリマーまたはオリゴマーとの混合を特徴とする塗料組成物が記載されており、ハードセグメントポリマーとソフトセグメントポリマーの２種ともにカルバメート変性を用いることを特徴とする。
【０００８】
しかし、前記の塗料組成物を、メラミン硬化剤を使用する一液型透明塗料に適用する際、硬化した塗膜物性の弾性、柔軟性、耐スクラッチ性またはスクラッチ復元性能に劣るという問題があった。
【０００９】
したがって、メラミン硬化剤を使用する一液型透明塗料に適用する際、従来の一液型塗料に比べ、優れた塗膜物性および耐スクラッチ性を確保できる塗料組成物への要求が依然として存在する。
【先行技術文献】
【特許文献】
【００１０】
【特許文献１】米国特許出願第１９９４‐２４１９２５号
【特許文献２】米国特許出願第１９９９‐３７８３１９号
【特許文献３】米国特許公開公報第２００３‐０００９０５２号
【特許文献４】米国特許公開公報第２００８‐０１２４５３２号
【発明の概要】
【発明が解決しようとする課題】
【００１１】
本発明は、カルバメート基含有アクリルポリオール樹脂、ハイパーブランチ構造のカルバメート基含有ポリエステルポリオール樹脂、硬化剤および硬化触媒を含むことにより、耐酸性および耐スクラッチ性に優れ、優れたスクラッチ復元性能を確保することができ、特に、一液型塗料として適用して塗膜を硬化する場合にも、優れた弾性、柔軟性および耐スクラッチ性を確保することができる高耐スクラッチ性の一液型塗料組成物を提供することをその技術的課題とする。
【課題を解決するための手段】
【００１２】
本発明の具体的な第１の側面によると、樹脂と、硬化剤と、硬化触媒と、有機溶剤とを含み、前記樹脂は、塗料組成物１００重量％に対して、カルバメート基含有アクリルポリオール樹脂３０〜７０重量％と、ハイパーブランチ構造のカルバメート基含有ポリエステルポリオール樹脂５〜２５重量％とを含む高耐スクラッチ性の一液型塗料組成物が提供される。
【００１３】
本発明の具体的な第２の側面によると、樹脂と、硬化剤と、硬化触媒と、有機溶剤とを含み、前記樹脂は、塗料組成物１００重量％に対して、カルバメート基含有アクリルポリオール樹脂３０〜６０重量％と、ハイパーブランチ構造のカルバメート基含有ポリエステルポリオール樹脂１０〜２５重量％と、水酸基含有長鎖アクリルポリオール樹脂５〜２５重量％とを含む高耐スクラッチ性の一液型塗料組成物が提供される。
【発明の効果】
【００１４】
本発明の高耐スクラッチ性の一液型塗料組成物は、従来の一液型塗料と比較して、同等または優れた耐酸性および耐スクラッチ性を有しており、メラミン硬化剤を使用しながらも優れたスクラッチ復元性能を確保することができ、特に、一液型塗料として適用して塗膜を硬化させる場合にも優れた弾性、柔軟性および耐スクラッチ性を確保することができる。
【発明を実施するための形態】
【００１５】
以下、本発明をより詳細に説明する。
【００１６】
本発明の具体的な第１の側面によると、樹脂と、硬化剤と、硬化触媒と、有機溶剤とを含み、前記樹脂は、塗料組成物１００重量％を基準にして、カルバメート基含有アクリルポリオール樹脂３０〜７０重量％と、ハイパーブランチ構造のカルバメート基含有ポリエステルポリオール樹脂５〜２５重量％とを含む高耐スクラッチ性の一液型塗料組成物が提供される。
【００１７】
本発明の第１の側面による塗料組成物は、固形分含有量が５０〜７０重量％であり、粘度がフォードカップ＃４を基準に２０〜４０秒であってもよい。前記粘度は、塗装作業性に適する粘度範囲であり、２０秒より短い場合、垂直面垂れなどの問題が生じることがあり、４０秒を超える場合、塗装機に負荷がかかって塗装機故障の原因になることもあり、高粘度によって外観阻害をもたらすことがある。
【００１８】
本発明の第１の側面による塗料組成物に使用されるカルバメート基含有アクリルポリオール樹脂は、固形分含有量が５０〜８０重量％であり、カルバメート基当量が固形分重量基準で４００〜７００のものを使用することができる。また、カルバメート基含有アクリルポリオール樹脂は、重量平均分子量が３，０００〜１０，０００であり、ガラス転移温度が−３０〜３０℃であり、水酸基価が固形分重量基準で３０〜７０ｍｇＫＯＨであるものを使用することができる。カルバメート基含有アクリルポリオール樹脂が、前記当量および水酸基価の範囲を満たす時に、塗膜応用の際に適する機械的物性を得ることができる。特に限定しないが、前記カルバメート基含有アクリルポリオール樹脂は、有機溶剤、ラジカル重合開始剤、エチレン性不飽和モノマー、非官能性アクリルモノマー、水酸基を含有するアクリルモノマー、アルキルカルバメートおよびスズ系触媒を使用して製造され得る。
【００１９】
エチレン性不飽和モノマーとしては、スチレンおよびその誘導体、ブタジエン、およびＣ１〜Ｃ１２アルキルのアクリルまたはメタクリル酸エステルが使用され得るが、これらに限定されるものではない。
【００２０】
非官能性アクリルモノマーとしては、メチルメタクリレート、エチルメタクリレート、イソブチルメタクリレート、ノルマルブチルメタクリレート、ターシャリーブチルメタクリレート、ノルマルヘキシルメタクリレート、２‐エチルヘキシルメタクリレート、イソボルニルメタクリレート、シクロヘキシルメタクリレート、メチルアクリレート、エチルアクリレート、プロピルアクリレート、イソブチルアクリレート、ノルマルブチルアクリレート、ターシャリーブチルアクリレート、２‐エチルヘキシルアクリレート、ノルマルオクチルアクリレート、イソボルニルアクリレート、シクロヘキシルアクリレートなどが使用され得る。
【００２１】
水酸基を含有するモノマーとしては、２‐ヒドロキシエチルメタクリレート、ヒドロキシエチルメタクリレート、２‐ヒドロキシプロピルメタクリレート、２‐ヒドロキシエチルアクリレート、２‐ヒドロキシプロピルアクリレート、カルドゥーラアクリレート、カルドゥーラメタクリレート、カプロラクトンアクリレート、カプロラクトンメタクリレート、２，３‐ジヒドロキシプロピルアクリレート、２，３‐ジヒドロキシプロピルメタクリレート、ポリプロピレン変性アクリレート、ポリプロピレン変性メタクリレート、４‐ヒドロキシメチルシクロヘキシル‐メチルアクリレート、４‐ヒドロキシメチルシクロヘキシル‐メチルメタクリレート、２，２，４‐トリメチル‐１，３‐ペンタンジオールモノアクリレート、２，２，４‐トリメチル‐１，３‐ペンタンジオールモノメタクリレート、イソボルニルアクリレート、イソボルニルメタクリレートなどが使用され得る。
【００２２】
本発明の第１の側面による塗料組成物は、組成物総１００重量％に対して、カルバメート基含有アクリルポリオール樹脂を３０〜７０重量％、例えば、３５〜６５重量％、例えば、４０〜６０重量％含む。カルバメート基含有アクリルポリオール樹脂の含有量が少なすぎる場合、耐薬品性などの化学的物性が阻害される問題があり、含有量が多すぎる場合、耐寒チッピング性などに劣り、塗膜が硬くなりすぎるという問題がある。また、カルバメート含有アクリルポリオール樹脂の含有量が前記範囲から逸脱する場合、機械的物性と製造および塗装時の作業性が低下し得る。
【００２３】
本発明の塗料組成物は、ハイパーブランチ構造のカルバメート基含有ポリエステルポリオール樹脂を含む。本発明のハイパーブランチ構造のカルバメート基含有ポリエステルポリオール樹脂とは、イソシアネート化合物に３個以上のカルバメート基を含有するポリエステル樹脂が、ブランチ構造で結合しているものを意味する。
【００２４】
本発明の第１の側面による塗料組成物に使用されるハイパーブランチ構造のカルバメート基含有ポリエステルポリオール樹脂は、固形分含有量が５０〜８０重量％であり、カルバメート基当量が固形分重量基準で５００〜８００であるものを使用することができる。また、前記ハイパーブランチ構造のカルバメート基含有ポリエステルポリオール樹脂は、重量平均分子量が５，０００〜２０，０００であり、水酸基価が固形分重量基準で３０〜７０ｍｇＫＯＨであるものを使用することができる。
【００２５】
特に限定しないが、前記ハイパーブランチ構造のカルバメート基含有ポリエステルポリオール樹脂は、有機溶剤、多価アルコール、多価酸、アルキルカルバメート、スズ系触媒、イソシアネート化合物を使用して製造され得る。
【００２６】
多価アルコールとしては、グリコール類、２価アルコール、３価アルコール、４価アルコールなどを含む。一例として、前記多価アルコール類としては、エチレングリコール、ジエチレングリコール、トリエチレングリコール、プロピレングリコール、１，４‐ブタンジオール、２，３‐ブタンジオール、１，６‐ヘキサンジオール、ジメチレングリコール、トリメチロールプロパン、ネオペンチルグリコールなどを選択して使用することができる。
【００２７】
多価酸としては、無水マレイン酸、フマル酸、シトラコン酸、無水フタル酸、テトラヒドロ無水フタル酸、イソフタル酸、テレフタル酸、ヘキサヒドロフタル酸、アジピン酸、セバシン酸、アゼライン酸、またはこれらの無水物などが挙げられる。
【００２８】
イソシアネート化合物としては、トルエンジイソシアネート、ヘキサメチレンジイソシアネート、メチレンジフェニルジイソシアネート、メチレンビス（４‐シクロヘキシルイソシアネート）などのイソシアネートモノマーと、前記モノマーの二量体または三量体などを選択して使用することができる。
【００２９】
本発明の第１の側面による塗料組成物は、組成物総１００重量％に対して、ハイパーブランチ構造のカルバメート基含有ポリエステルポリオール樹脂を５〜２５重量％、例えば、８〜２２重量％、例えば、１２〜１８重量％含むことができる。ハイパーブランチ構造のカルバメート基含有ポリエステルポリオール樹脂の含有量が少なすぎる場合、塗膜の優れた弾性、柔軟性および耐スクラッチ性を得ることが困難であり、含有量が多すぎる場合、塗膜の硬度を確保することが困難である。
【００３０】
本発明の第１の側面による塗料組成物に使用される硬化剤としては、メラミン化合物を使用することができ、例えば、ヘキサメチロールメラミン、ヘキサメトキシメチルメラミン、ヘキサブトキシメチルメラミンおよびこれらの組み合わせからなる群から選択されるものを使用することができる。
【００３１】
本発明の第１の側面による塗料組成物は、組成物総１００重量％に対して、硬化剤を６〜２５重量％、例えば、８〜２２重量％、例えば、１２〜１８重量％含むことができる。硬化剤含有量が６重量％未満の場合、硬化剤と主剤樹脂が反応する時に、不完全な硬化によって硬度、耐溶剤性などに影響を及ぼし、２５重量％を超える場合、過硬化によって付着性、耐衝撃性などの塗膜物性に影響を及ぼすことがあり、塗膜内に未反応のメラミン化合物が残存し、その他の物性に悪い影響を及ぼし得る。
【００３２】
本発明の第１の側面による塗料組成物に使用される硬化触媒としては、ドデシルベンゼンスルホン酸、スルホン酸、ジノニルナフタレンジスルホン酸、ジノニルナフタレンスルホン酸およびこれらの組み合わせからなる群から選択されるものを使用することができる。
【００３３】
本発明の第１の側面による塗料組成物は、組成物総１００重量％に対して、硬化触媒を０．１〜５重量％、例えば、０．３〜３重量％、例えば、０．５〜２重量％含むことができる。前記範囲から逸脱する場合、不完全な硬化によって機械的物性が低下することがある。
【００３４】
本発明の第１の側面による塗料組成物に使用される有機溶剤としては、特に限定されず、例えば、ココゾル＃１００、ブタノール、１‐メトキシ‐２‐プロピルアセテート、エチルエトキシプロピオネートおよびこれらの混合物からなる群から選択されるものを使用することができる。本発明の塗料組成物は、組成物総１００重量％に対して、有機溶剤を５〜３０重量％、例えば、１０〜２７重量％、例えば、１５〜２３重量％含むことができる。前記範囲から逸脱する場合、製造および塗装作業性が低下することがある。
【００３５】
本発明の第１の側面による塗料組成物は、表面調整剤、光安定剤、耐候性添加剤、外観調節剤、消泡剤およびレベリング剤からなる群から選択される一つ以上の添加剤をさらに含むことができる。特に限定しないが、本発明の塗料組成物は、組成物総１００重量％に対して、前記添加剤を０．０１〜２０重量％含むことができる
【００３６】
本発明の具体的な第２の側面によると、樹脂と、硬化剤と、硬化触媒と、有機溶剤とを含み、前記樹脂は、塗料組成物１００重量％に対して、カルバメート基含有アクリルポリオール樹脂３０〜６０重量％と、ハイパーブランチ構造のカルバメート基含有ポリエステルポリオール樹脂１０〜２５重量％と、水酸基含有長鎖アクリルポリオール樹脂５〜２５重量％とを含む高耐スクラッチ性の一液型塗料組成物が提供される。
【００３７】
本発明の第２の側面による塗料組成物は、固形分含有量が５０〜７０重量％であり、粘度がフォードカップ＃４を基準に２０〜４０秒であってもよい。前記粘度は、塗装作業性に適する粘度範囲であり、２０秒より短い場合、垂直面垂れなどの問題が生じることがあり、４０秒を超える場合、塗装機に負荷がかかって塗装機故障の原因になることがあり、高粘度によって外観阻害をもたらすことがある。
【００３８】
本発明の第２の側面による塗料組成物に使用されるカルバメート基含有アクリルポリオール樹脂、ハイパーブランチ構造のカルバメート基含有ポリエステルポリオール樹脂、硬化剤、硬化触媒および有機溶剤としては、上述の本発明の第１の側面による塗料組成物において使用されたものと同じものを使用することができる。
【００３９】
本発明の第２の側面による塗料組成物は、組成物総１００重量％に対して、カルバメート基含有アクリルポリオール樹脂を３０〜６０重量％、例えば、３０〜５５重量％、例えば、３０〜５０重量％含む。カルバメート基含有アクリルポリオール樹脂の含有量が少なすぎる場合、耐薬品性などの化学的物性が阻害されるという問題があり、含有量が多すぎる場合、耐寒チッピング性などに劣り、塗膜が硬くなりすぎるという問題がある。また、カルバメート含有アクリルポリオール樹脂の含有量が前記範囲から逸脱する場合、機械的物性と製造および塗装時の作業性が低下し得る。
【００４０】
本発明の第２の側面による塗料組成物は、組成物総１００重量％に対して、ハイパーブランチ構造のカルバメート基含有ポリエステルポリオール樹脂を１０〜２５重量％、例えば、１２〜２０重量％、例えば、１３〜１８重量％含むことができる。ハイパーブランチ構造のカルバメート基含有ポリエステルポリオール樹脂の含有量が少なすぎる場合、塗膜の優れた弾性、柔軟性および耐スクラッチ性を得ることが困難であり、含有量が多すぎる場合、塗膜の硬度を確保することが困難である。
【００４１】
本発明の第２の側面による塗料組成物に使用される水酸基含有長鎖アクリルポリオール樹脂は、固形分含有量が５０〜８０重量％であり、水酸基価が固形分重量基準で８０〜１７０ｍｇＫＯＨであるものを使用することができる。また、前記水酸基含有長鎖アクリルポリオール樹脂は、重量平均分子量が１０，０００〜３０，０００であり、ガラス転移温度が−５０〜０℃であるものを使用することができる。
【００４２】
特に限定しないが、前記水酸基含有長鎖アクリルポリオール樹脂は、酸基を含有するアクリルモノマーまたは酸基を含有するメタクリルモノマー、非官能性アクリルモノマーおよび水酸基を含有する長鎖アクリルモノマーを使用して重合され、水酸基を含有する長鎖アクリルモノマーは、以下の構造を有するものであってもよい。特に限定しないが、長鎖アクリルモノマーは、炭素数２個以上（例えば、２〜３０個、例えば、２〜２０個）であってもよい。場合に応じて、エチレン性不飽和モノマーを追加して水酸基含有長鎖アクリルポリオール樹脂を製造してもよい。
【００４３】
【化１】
2019505632.tif 000002
【００４４】
ここで、Ｒ１はＨまたはＣＨ３であり、Ｒ２は炭素数２個以上（例えば、２〜３０個、例えば、２〜２０個）のアルキルまたはシクロアルキルであり、ｎは１以上の整数（例えば、１〜５）である。
【００４５】
本発明の第２の側面による塗料組成物は、組成物総１００重量％に対して、水酸基含有長鎖アクリルポリオール樹脂を５〜２５重量％、例えば、７〜２３重量％、例えば、９〜２１重量％含むことができる。水酸基含有長鎖アクリルポリオール樹脂の含有量が少なすぎる場合、塗膜の優れた弾性、柔軟性および耐スクラッチ性を得ることが困難であり、含有量が多すぎる場合、塗膜の硬度を確保することが困難である。
【００４６】
本発明の第２の側面により製造された樹脂は、長鎖のエステル構造を有することにより、優れた弾性、柔軟性および耐スクラッチ性を有する。
【００４７】
本発明の第２の側面による塗料組成物は、組成物総１００重量％に対して、硬化剤を６〜２５重量％、例えば、８〜２２重量％、例えば、１２〜１８重量％含むことができる。硬化剤含有量が６重量％未満の場合、硬化剤と主剤樹脂が反応する時に、不完全な硬化によって硬度、耐溶剤性などに影響を及ぼし、２５重量％を超える場合、過硬化によって付着性、耐衝撃性などの塗膜物性に影響を及ぼすことがあり、塗膜内に未反応のメラミン化合物が残存し、その他物性に悪い影響を及ぼすことがある。
【００４８】
本発明の第２の側面による塗料組成物は、組成物総１００重量％に対して、硬化触媒を０．１〜５重量％、例えば、０．３〜３重量％、例えば、０．５〜２重量％含むことができる。前記範囲から逸脱する場合、不完全な硬化によって機械的物性が低下することがある。
【００４９】
本発明の第２の側面による塗料組成物に使用される有機溶剤としては、特に限定されず、例えば、ココゾル＃１００、ブタノール、１‐メトキシ‐２‐プロピルアセテート、エチルエトキシプロピオネートおよびこれらの混合物からなる群から選択されるものを使用することができる。本発明の塗料組成物は、組成物総１００重量％に対して、有機溶剤を５〜３０重量％、例えば、１０〜２７重量％、例えば、１５〜２３重量％含むことができる。前記範囲から逸脱する場合、製造および塗装作業性が低下することがある。
【００５０】
本発明の第２の側面による塗料組成物は、表面調整剤、光安定剤、耐候性添加剤、外観調節剤、消泡剤およびレベリング剤からなる群から選択される一つ以上の添加剤をさらに含むことができる。特に限定しないが、本発明の塗料組成物は、組成物総１００重量％に対して、前記添加剤を０．０１〜２０重量％含むことができる。
【００５１】
以下、実施例により本発明をより具体的に説明する。しかし、これらの実施例は、本発明の理解を容易にするためのものであって、如何なる意味でも本発明の範囲がこれらの実施例に限定されない。
【実施例】
【００５２】
［実施例］
実施例１‐１〜１‐３および比較例１‐１〜１‐５
１．合成例１：カルバメート基含有アクリルポリオール樹脂（Ａ）の製造
温度計、攪拌装置、コンデンサ、加熱装備を備えた合成用四ツ口フラスコにココゾル＃１００  ２１５重量部を仕込み、還流温度（１６５℃）まで昇温した。還流が安定した後、２‐ヒドロキシエチルアクリレート２０６重量部、スチレンモノマー１９０重量部、ノルマルブチルアクリレート１００重量部、α−メチルスチレンダイマー４０重量部を均一混合し、ターシャリーブチルパーオキシベンゾエート１５重量部、ココゾル＃１００  ４０重量部を別に均一混合し、それぞれ１８０分、１９５分間均一に分離滴加した後、６０分間還流維持させた。維持終了後、ココゾル＃１００で希釈し、反応物を８０℃に冷却してメチルカルバメート８０重量部、ジブチルスズオキシド１．３重量部を投入し、約１４５℃で流出されるメタノールを別に捕集した。総３０重量部程度のメタノールが捕集された後、窒素を注入して残余メチルカルバメートを１時間除去して冷却し、反応を終了した。これにより、固形分 ６３％、粘度Ｚ２、水酸基が５０ｍｇＫＯＨであり、重量平均分子量が５，０００であり、ガラス転移温度が１０℃であり、カルバメート基当量が固形分重量基準で６００であるカルバメート基含有アクリルポリオール樹脂を得た。
【００５３】
２．比較合成例１：アクリルポリオール樹脂（Ｂ）の製造
温度計、攪拌装置を備えた合成用四ツ口フラスコにココゾル＃１００  ２１５重量部を仕込み、還流温度（１６５℃）まで昇温した。還流が安定した後、ヒドロキシプロピルアクリレート２０３重量部、スチレンモノマー１５２重量部、ノルマルブチルメタクリレート１３２重量部、ノルマルブチルアクリレート１２７重量部と、ターシャリーブチルパーオキシベンゾエート１０重量部、ココゾル＃１００  ５２重量部を１８０分、１９５分間均一に分離滴加した後、６０分間還流維持させた。ココゾル＃１００で希釈し、反応物を６０℃に冷却して固形分７０％のアクリルポリオール樹脂を得た。
【００５４】
３．合成例２：ハイパーブランチ構造のカルバメート基含有ポリエステルポリオール樹脂（Ｃ）の製造
温度計、攪拌装置、コンデンサ、充填カラム（Ｐａｃｋｅｄ  Ｃｏｌｕｍｎ）、加熱装備を備えた合成用四ツ口フラスコにトリメチロールプロパン９０重量部、ネオペンチルグリコール２５０重量部、ヘキサヒドロフタル酸無水物３８０重量部、ジブチルスズオキシド０．５重量部を投入し、徐々に昇温した。投入物が溶解した後、攪拌を行って縮合水を除去しながら２３０℃まで徐々に昇温した。２３０℃で酸価が１０になるまで反応を維持し、酸価が１０以下になると８０℃まで冷却し、メチルカルバメート９０重量部を投入して１４５℃まで徐々に昇温した。縮合反応によって生じたメタノールを除去し、水酸基価が６０以下になった時に６０℃に冷却した。６０℃でココゾル＃１００  ８０重量部、エトキシエチルプロピオネート７０重量部、ヘキサメチレンジイソシアネート三量体（Ｄｅｓｍｕｄｕｒ  Ｎ‐３３００）５５重量部を投入し、６０℃でＮＣＯ％が０．０５％以下になるまで等温維持させた。維持終了後、ココゾル＃１００で希釈し、反応を終了した。これにより、固形分７０％、カルバメート基当量が固形分重量基準で７００であり、重量平均分子量が１２，０００であり、粘度Ｚ３、水酸基が５５である物性を有するハイパーブランチ構造のカルバメート基含有ポリエステルポリオール樹脂を得た。
【００５５】
４．比較合成例２：カルバメート基含有ポリエステルポリオール樹脂（Ｄ）の製造
温度計、攪拌装置、コンデンサ、充填カラム、加熱装備を備えた合成用四ツ口フラスコにトリメチロールプロパン９０重量部、ネオペンチルグリコール２５０重量部、ヘキサヒドロフタル酸無水物３８０重量部、ジブチルスズオキシド０．５重量部を投入し、１６５℃まで徐々に昇温した。投入物が溶解した後、攪拌を行って縮合水を除去しながら２３０℃まで徐々に昇温した。２３０℃で酸価が１０になるまで維持反応を行ってから、酸価が１０以下になった後、８０℃まで冷却し、ココゾル＃１００で希釈しながら反応を終了した。これにより、固形分７０％、粘度Ｙ、水酸基が１５７である物性を有する樹脂を得た。
【００５６】
５．塗料組成物の製造
実施例１‐１〜１‐３および比較例１‐１〜１‐５の塗料組成物をそれぞれ表１に示した組成で製造し、１５００ｒｐｍで２０分以上攪拌混合して塗料組成物を製造し、以下の条件で塗装した後、測定した物性を表２に示した。
【００５７】
【表１】
2019505632.tif 000003
【００５８】
‐塗料塗装の条件
(1) Ｈａｎｄｇｕｎ  ｓｐｒａｙ
(2) ノズル口径:１．５ｍｍ、空気圧：約４．５ｋｇｆ／ｃｍ２に一定維持
(3) ノズル入口と試験片の距離を２〜３０ｃｍの範囲で一定に維持し、水平に４０〜５０ｃｍ／ｓｅｃの速度で等速で動かしながら塗装する。
(4) 塗装後、１３０℃×２０ｍｉｎ焼付硬化の後、塗膜物性（硬度、付着性、耐水性、耐酸性、耐アルカリ性、耐溶剤性など）を測定
【００５９】
‐物性測定方法
（１）硬度
‐測定方法：鉛筆硬度法で測定（３Ｂ、２Ｂ、Ｂ、ＨＢ、Ｆ、Ｈ、２Ｈ、３Ｈそれぞれの鉛筆で塗膜に損傷を与えない硬度を測定）
（３Ｂ、２Ｂ、Ｂ、ＨＢ、Ｆ、Ｈ、２Ｈ、３Ｈ：劣る <---> 優れる）
【００６０】
（２）付着性
‐測定方法：上塗り塗装まで完成された塗装試験片を熱処理ＣＹＣＬＥで処理した後、常温で２４時間放置してから０．２ｍｍ間隔の碁盤目法で付着力を測定する。
‐熱処理ＣＹＣＬＥ:１５０℃×２０分、２０分間常温放置の過程を３回繰り返す
（Ｍ‐１、Ｍ‐２、Ｍ‐３、Ｍ‐４、Ｍ‐５：優れる <---> 劣る）
【００６１】
（３）耐水性
‐測定方法：試験片を４０℃の恒温水槽に２４０時間浸漬してから１時間常温で放置した後、０．２ｍｍ間隔の碁盤目付着性評価でテープ剥離試験を行い、外観の異常有無を目視で観察する。
【００６２】
‐判定方法：試験後、外観は、軟化、白化、光沢不良、ハガレ、膨らみ、変色などがあってはならず、沈積部と未沈積部の外観の差があってはならず、付着性評価を実施し、総剥離面積が５％未満でなければならない。
（Ｍ‐１、Ｍ‐２、Ｍ‐３、Ｍ‐４、Ｍ‐５：優れる <---> 劣る）
【００６３】
（４）耐酸性
‐測定方法：試験片に０．１Ｎ硫酸を０．２ｍＬずつ滴下した後、Ｇｒａｄｉｅｎｔ  Ｏｖｅｎの温度を３５〜４０℃にセットし、１５０分間加熱する。
【００６４】
‐判定方法：硫酸溶液を滴下した試験片の箇所に対して、目視で、エッチング、シミ、膨らみの発生有無を確認し、損傷が生じていない最高温度を耐酸性温度として判定する。
【００６５】
（５）耐スクラッチ性
‐測定方法：Ａｍｔｅｃ  Ｋｉｓｔｌｅｒ装備を用いて１０回往復実施。
‐判定方法：試験片の初期２０度光沢を測定し、１０回往復実施後、２０度光沢を測定する。測定実施前の光沢を測定後の光沢で除し、光沢維持率を計算する。
【００６６】
（６）耐溶剤性
‐測定方法：試験片に試験用溶剤（キシレン）をつけた綿布をのせておいた後、１分ごとに爪で２Ｋｇの力で４回掻き、下層塗膜面が現れた時間を記録する。
【００６７】
【表２】
2019505632.tif 000004
【００６８】
前記表２に示されているように、本発明の高耐スクラッチ性の一液型塗料組成物である実施例１‐１および１‐３は、硬度、付着性、耐水性および耐酸性などの物性が、比較例１‐１〜１‐３と同等またはそれ以上であり、弾性、柔軟性、耐スクラッチ性および耐溶剤性に対しては、比較例１‐１〜１‐５に比べ、非常に優れた効果を示すことが分かった。 すなわち、本発明の高耐スクラッチ性の一液型塗料組成物を使用する場合、優れた耐スクラッチ性により、弾性および柔軟性が向上することを確認することができた。
【００６９】
実施例２‐１、２‐２および比較例２‐１〜２‐７
前記と同様に合成例１および２と比較合成例１の樹脂を製造し、以下のように水酸基含有長鎖アクリルポリオール樹脂（Ｄ）を製造した。
【００７０】
１．合成例３：水酸基含有長鎖アクリルポリオール樹脂（Ｄ）の製造
温度計、攪拌装置を備えた合成用四ツ口フラスコにブチルアセテート６６重量部を仕込み、還流温度（約１３０℃）まで昇温する。還流が安定した後、Ｍｉｒａｍｅｒ  Ｍ１００（カプロラクトンアクリレート、Ｍｉｗｏｎ社製）１４１重量部、メチルメタクリレート３９重量部、メタアクリル酸２重量部を均一混合し、ベンゾイルパーオキシド７重量部、ブチルアセテート７重量部を均一混合した後、３００分間均一に分離滴加した後、６０分間還流維持させた。ブチルアセテートで希釈し、反応物を６０℃に冷却し、固形分６３％、水酸基価が固形分重量基準で１３０ｍｇＫＯＨ、重量平均分子量が２２，０００であり、ガラス転移温度が−３０℃である水酸基含有長鎖アクリルポリオール樹脂を得た。
【００７１】
２．塗料組成物の製造
実施例２‐１、２‐２および比較例２‐１〜２‐７をそれぞれ表３に示した組成で製造し、１５００ｒｐｍで２０分以上攪拌混合して塗料組成物を製造し、以下の条件で塗装した後、測定した物性を表４に示した。
【００７２】
【表３】
2019505632.tif 000005
【００７３】
硬化剤、硬化触媒、表面調整剤、光安定剤およびＵＶ吸収剤は、前記表１と同様のものを使用し、塗料塗装条件も前記実施例１‐１などと同様であり、物性測定において耐溶剤性の代わりに、下記のように光沢復元率を測定した以外は、実施例１‐１などと同様に実施した。
【００７４】
（１）光沢復元率
‐測定方法：耐スクラッチ性試験試験片を４０℃で１時間放置した後、光沢を再度測定して、耐スクラッチ性評価光沢上昇分を測定前の光沢で除し、光沢復元率で表現する。
【００７５】
【表４】
2019505632.tif 000006
【００７６】
前記表４に示されているように、本発明の高耐スクラッチ性の一液型塗料組成物である実施例２‐１および２‐２は、硬度、付着性、耐水性および耐酸性などの物性が、比較例２‐１〜２‐７と同等またはそれ以上であり、耐スクラッチ性および光沢復元率に対しては、比較例２‐１〜２‐７に比べて非常に優れた効果を示すことが分かった。 すなわち、本発明の高耐スクラッチ性の一液型塗料組成物を使用する場合、イソシアネート硬化剤やオリゴマーを使用することなく、塗膜を硬化させる場合にも、優れたスクラッチ復元性能を確保することを確認することができた。
【国際調査報告】
2019505632.tif 000008
2019505632.tif 000009
2019505632.tif 000010
2019505632.tif 000011
2019505632.tif 000012
2019505632.tif 000013